(57)【要約】【課題】コントラストと視野角特性のバランスに優れた液晶パネルおよびそれを用いた液晶表示装置を提供すること。【解決手段】第１の偏光子と；屈折率楕円体がｎｘ＞ｎｙ＞ｎｚの関係を有し、面内位相差Ｒｅ１が９０〜３００ｎｍである第１の光学補償層と；液晶セルと；屈折率楕円体がｎｘ＞ｎｙ＞ｎｚの関係を有し、面内位相差Ｒｅ２が９０〜３００ｎｍである第２の光学補償層と；第２の偏光子とを視認側に向かってこの順に有し、すべての光学補償層の厚み方向位相差の合計ΣＲｔｈ１〜ｎと液晶セルの厚み方向の位相差Ｒｔｈｃとが下記式（１）を満足する、液晶パネル：  −１６０ｎｍ＜（ΣＲｔｈ１〜ｎ−Ｒｔｈｃ）＜５０ｎｍ  ・・・（１）。【選択図】図１
2008181082.tif 000002
【特許請求の範囲】
【請求項１】
第１の偏光子と、
屈折率楕円体がｎｘ＞ｎｙ＞ｎｚの関係を有し、面内位相差Ｒｅ１が９０〜３００ｎｍである第１の光学補償層と、
液晶セルと、
屈折率楕円体がｎｘ＞ｎｙ＞ｎｚの関係を有し、面内位相差Ｒｅ２が９０〜３００ｎｍである第２の光学補償層と、
第２の偏光子と
を視認側に向かってこの順に有し、
すべての光学補償層の厚み方向位相差の合計ΣＲｔｈ１〜ｎと液晶セルの厚み方向の位相差Ｒｔｈｃとが下記式（１）を満足する、液晶パネル：
−１６０ｎｍ＜（ΣＲｔｈ１〜ｎ−Ｒｔｈｃ）＜５０ｎｍ  ・・・（１）。
【請求項２】
すべての光学補償層の厚み方向位相差の合計ΣＲｔｈ１〜ｎと液晶セルの厚み方向の位相差Ｒｔｈｃとが下記式（２）を満足する、請求項１に記載の液晶パネル：
−１６０ｎｍ＜（ΣＲｔｈ１〜ｎ−Ｒｔｈｃ）＜２０ｎｍ  ・・・（２）。
【請求項３】
前記液晶セルがＶＡモードである、請求項１または２に記載の液晶パネル。
【請求項４】
請求項１から３のいずれかに記載の液晶パネルを含む、液晶表示装置。
【発明の詳細な説明】
【技術分野】
【０００１】
本発明は、液晶パネルおよびそれを用いた液晶表示装置に関する。より詳細には、本発明は、コントラストと視野角特性のバランスに優れた液晶パネルおよびそれを用いた液晶表示装置に関する。
【背景技術】
【０００２】
ＶＡモードの液晶表示装置として、透過型液晶表示装置および反射型液晶表示装置に加えて、半透過反射型液晶表示装置が提案されている（例えば、特許文献１および２参照）。半透過反射型液晶表示装置は、明るい場所では反射型液晶表示装置と同様に外光を利用し、暗い場所ではバックライト等の内部光源により表示を視認可能としている。言い換えれば、半透過反射型液晶表示装置は、反射型および透過型を兼ね備えた表示方式を採用しており、周囲の明るさに応じて反射モード、透過モードのいずれかの表示モードに切り替える。その結果、半透過反射型液晶表示装置は、消費電力を低減しつつ周囲が暗い場合でも明瞭な表示を行うことができるので、携帯機器の表示部に好適に利用されている。
【０００３】
このような半透過反射型液晶表示装置の具体例としては、例えばアルミニウム等の金属膜に光透過用の窓部を形成した反射膜を下基板の内側に備え、この反射膜を半透過反射板として機能させる液晶表示装置が挙げられる。このような液晶表示装置においては、反射モードの場合には、上基板側から入射した外光が、液晶層を通過した後に下基板内側の反射膜で反射され、再び液晶層を透過して上基板側から出射されて表示に寄与する。一方、透過モードの場合には、下基板側から入射したバックライトからの光が、反射膜の窓部を通って液晶層を通過した後、上基板側から出射されて表示に寄与する。したがって、反射膜形成領域のうち、窓部が形成された領域が透過表示領域となり、その他の領域が反射表示領域となる。
【０００４】
しかし、従来のＶＡモードの液晶表示装置（特に、反射型または半透過反射型の液晶表示装置）においては、黒表示における光漏れが生じ、コントラストが低下するという問題が長く解決されていない。
【特許文献１】特開平１１−２４２２２６号
【特許文献２】特開２００１−２０９０６５号
【発明の開示】
【発明が解決しようとする課題】
【０００５】
本発明は上記従来の課題を解決するためになされたものであり、その目的とするところは、コントラストと視野角特性のバランスに優れた液晶パネルおよびそれを用いた液晶表示装置を提供することにある。
【課題を解決するための手段】
【０００６】
本発明の液晶パネルは、第１の偏光子と；屈折率楕円体がｎｘ＞ｎｙ＞ｎｚの関係を有し、面内位相差Ｒｅ１が９０〜３００ｎｍである第１の光学補償層と；液晶セルと；屈折率楕円体がｎｘ＞ｎｙ＞ｎｚの関係を有し、面内位相差Ｒｅ２が９０〜３００ｎｍである第２の光学補償層と；第２の偏光子とを視認側に向かってこの順に有し、すべての光学補償層の厚み方向位相差の合計ΣＲｔｈ１〜ｎと液晶セルの厚み方向の位相差Ｒｔｈｃとが下記式（１）を満足する：
−１６０ｎｍ＜（ΣＲｔｈ１〜ｎ−Ｒｔｈｃ）＜５０ｎｍ  ・・・（１）。
【０００７】
好ましい実施形態において、すべての光学補償層の厚み方向位相差の合計ΣＲｔｈ１〜ｎと液晶セルの厚み方向の位相差Ｒｔｈｃとが下記式（２）を満足する：
−１６０ｎｍ＜（ΣＲｔｈ１〜ｎ−Ｒｔｈｃ）＜２０ｎｍ  ・・・（２）
【０００８】
好ましい実施形態において、上記液晶セルはＶＡモードである。
【０００９】
本発明の別の局面によれば、液晶表示装置が提供される。この液晶表示装置は、上記液晶パネルを含む。
【発明の効果】
【００１０】
以上のように、本発明によれば、液晶セルと少なくとも２つの光学補償層とを有する液晶パネルにおいて、液晶セルの厚み方向の位相差とすべての光学補償層の厚み方向の位相差との関係を最適化することにより、コントラストと視野角特性のバランスにきわめて優れた液晶パネルを得ることができる。
【発明を実施するための最良の形態】
【００１１】
（用語および記号の定義）
本明細書における用語および記号の定義は下記の通りである：
（１）「ｎｘ」は面内の屈折率が最大になる方向（すなわち、遅相軸方向）の屈折率であり、「ｎｙ」は面内で遅相軸に垂直な方向（すなわち、進相軸方向）の屈折率であり、「ｎｚ」は厚み方向の屈折率である。
（２）「面内位相差Ｒｅ」は、特に明記しない限り、２３℃における波長５９０ｎｍの光で測定したフィルム（層）面内の位相差値をいう。Ｒｅは、波長５９０ｎｍにおけるフィルム（層）の遅相軸方向、進相軸方向の屈折率をそれぞれ、ｎｘ、ｎｙとし、ｄ（ｎｍ）をフィルム（層）の厚みとしたとき、式：Ｒｅ＝（ｎｘ−ｎｙ）×ｄによって求められる。
（３）「厚み方向の位相差Ｒｔｈ」は、特に明記しない限り、２３℃における波長５９０ｎｍの光で測定した厚み方向の位相差値をいう。Ｒｔｈは、波長５９０ｎｍにおけるフィルム（層）の遅相軸方向、進相軸方向、厚み方向の屈折率をそれぞれ、ｎｘ、ｎｙ、ｎｚとし、ｄ（ｎｍ）をフィルム（層）の厚みとしたとき、式：Ｒｔｈ＝｛（ｎｘ＋ｎｙ）／２−ｎｚ｝×ｄによって求められる。
（４）本明細書に記載される用語や記号に付される添え字の「１」は第１の光学補償層を表し、添え字の「２」は第２の光学補償層を表し、添え字の「ｎ」は第ｎの光学補償層を表し、添え字の「ｃ」は液晶セルを表す。
（５）上記式（１）および（２）におけるΣＲｔｈ１〜ｎは、第１の光学補償層から第ｎの光学補償層までの厚み方向の位相差の合計を表す。したがって、本発明の液晶パネルが２つの光学補償層を有する場合には、ΣＲｔｈ１〜ｎは、第１の光学補償層および第２の光学補償層の厚み方向の位相差をそれぞれＲｔｈ１およびＲｔｈ２とすると、
ΣＲｔｈ１〜ｎ＝Ｒｔｈ１＋Ｒｔｈ２
である。本発明の液晶パネルが第３の光学補償層をさらに有する場合には、
ΣＲｔｈ１〜ｎ＝Ｒｔｈ１＋Ｒｔｈ２＋Ｒｔｈ３
である。
（６）「λ／２板」とは、ある特定の振動方向を有する直線偏光を、当該直線偏光の振動方向とは直交する振動方向を有する直線偏光に変換したり、右円偏光を左円偏光に（または、左円偏光を右円偏光に）変換したりする機能を有するものをいう。λ／２板は、所定の光の波長（通常、可視光領域）に対して、フィルム（層）の面内の位相差値が約１／２である。
（７）「λ／４板」とは、ある特定の波長の直線偏光を円偏光に（または、円偏光を直線偏光に）変換する機能を有するものをいう。λ／４板は、所定の光の波長（通常、可視光領域）に対して、フィルム（層）の面内の位相差値が約１／４である。
【００１２】
Ａ．液晶パネルの全体構成
本発明の液晶パネルは、透過型、反射型または半透過型のいずれの液晶表示装置にも好適に適用され得る。図１は、本発明の好ましい実施形態による液晶パネルの概略断面図である。この液晶パネル１００は、第１の偏光子１０と、第１の光学補償層２０と、液晶セル４０と、第２の光学補償層３０と、第２の偏光子１０’とを、視認側に向かってこの順に有する。第１の光学補償層２０は、屈折率楕円体がｎｘ＞ｎｙ＞ｎｚの関係を有し、面内位相差Ｒｅ１が９０〜３００ｎｍである。第２の光学補償層３０は、屈折率楕円体がｎｘ＞ｎｙ＞ｎｚの関係を有し、面内位相差Ｒｅ２が９０〜３００ｎｍである。本発明においては、すべての光学補償層の厚み方向位相差の合計ΣＲｔｈ１〜ｎと液晶セルの厚み方向の位相差Ｒｔｈｃとが下記式（１）を満足する：
−１６０ｎｍ＜（ΣＲｔｈ１〜ｎ−Ｒｔｈｃ）＜５０ｎｍ  ・・・（１）。
【００１３】
液晶パネルを構成する各構成要素は、代表的には、任意の適切な粘着剤層または接着剤層（図示せず）を介して積層されている。実用的には、第１および第２の偏光子１０および１０’の光学補償層が形成されない側には、任意の適切な保護フィルム（図示せず）が配置されている。さらに、必要に応じて、偏光子と光学補償層との間に保護フィルムが配置され得る。
【００１４】
第１の偏光子１０と第２の偏光子１０’とは、代表的には、互いの吸収軸が直交するようにして配置されている。１つの実施形態において、第１の偏光子の吸収軸は、液晶パネルの左右方向に対して２０°の角度で配置される。別の実施形態において、第１の偏光子の吸収軸は、液晶パネルの左右方向に対して平行に配置される。第１の光学補償層２０は、その遅相軸が第１の偏光子１０の吸収軸に対して好ましくは３７°〜５２°、さらに好ましくは４０°〜５０°、特に好ましくは４２°〜４８°、最も好ましくは４５°程度の角度を規定するようにして配置されている。第２の光学補償層３０は、その遅相軸が第１の偏光子１０の吸収軸に対して好ましくは−３７°〜−５２°、さらに好ましくは−４０°〜−５０°、特に好ましくは−４２°〜−４８°、最も好ましくは−４５°程度の角度を規定するようにして配置されている。好ましくは、第２の光学補償層３０は、その遅相軸が第１の光学補償層２０の遅相軸に対して実質的に直交するようにして配置されている。このような特定の位置関係でそれぞれの偏光子およびそれぞれの光学補償層を配置することにより、コントラストと視野角特性のバランスに優れた液晶パネルが得られる。なお、本明細書において「実質的に直交」とは、光学的な２つの軸のなす角度が、９０°±２°である場合を包含し、好ましくは９０°±１°である。また、本明細書において、例えば、「４５°」は、所定の方向から反時計回りの方向に規定される角度をいい、「−４５°」は、所定の方向から時計回りの方向に規定される角度をいう。
【００１５】
上記式（１）に示すように、本発明の液晶パネルにおけるすべての光学補償層の厚み方向位相差の合計ΣＲｔｈ１〜ｎと液晶セルの厚み方向の位相差Ｒｔｈｃとの差は、−１６０ｎｍを超えて５０ｎｍより小さく、好ましくは−１６０ｎｍを超えて２０ｎｍより小さい。特定の光学補償層を液晶セルの両側に配置すること、および、液晶セルの厚み方向の位相差と光学補償層の厚み方向の位相差との関係を最適化することにより、コントラストと視野角特性のバランスにきわめて優れた液晶パネルが得られる。特に、光学補償層の厚み方向の位相差の合計と液晶セルの厚み方向の位相差との差をこのような範囲とすることにより、広い視野角の範囲にわたって高いコントラストが得られ、かつ、高いコントラストが得られる方向が正面方向からあまりずれない（視認者にとって見やすい）液晶パネルが得られる。１つの実施形態においては、光学補償層の厚み方向の位相差の合計と液晶セルの厚み方向の位相差との差は、好ましくは−１５５ｎｍ〜−７０ｎｍであり、さらに好ましくは−１４０ｎｍ〜−８０ｎｍである。このような範囲であれば、高いコントラストが得られる視野角の範囲がきわめて広くなる。別の実施形態においては、光学補償層の厚み方向の位相差の合計と液晶セルの厚み方向の位相差との差は、好ましくは−７０ｎｍ〜４５ｎｍであり、より好ましくは−７０ｎｍ〜２０ｎｍであり、さらに好ましくは−７０ｎｍ〜１０ｎｍであり、特に好ましくは−６０ｎｍ〜１０ｎｍである。このような範囲であれば、高いコントラストがほぼ正面方向から得られるので、視認者にとって非常に見やすくなる。
【００１６】
Ｂ．液晶セル
液晶セル４０は、一対のガラス基板４１、４１’と、該基板間に配された表示媒体としての液晶層４２とを有する。一方の基板（アクティブマトリクス基板）４１には、液晶の電気光学特性を制御するスイッチング素子（代表的にはＴＦＴ）と、このスイッチング素子にゲート信号を与える走査線およびソース信号を与える信号線とが設けられている（いずれも図示せず）。他方のガラス基板（カラーフィルター基板）４１’には、カラーフィルター（図示せず）が設けられる。なお、カラーフィルターは、アクティブマトリクス基板４１に設けてもよい。基板４１、４１’の間隔（セルギャップ）は、スペーサー（図示せず）によって制御されている。基板４１、４１’の液晶層４２と接する側には、例えばポリイミドからなる配向膜（図示せず）が設けられている。
【００１７】
液晶セル４０の駆動モードとしては、本発明の効果が得られる限りにおいて任意の適切な駆動モードが採用され得る。駆動モードの具体例としては、スーパーツイステッドネマティック（ＳＴＮ）モード、ツイステッドネマティック（ＴＮ）モード、インプレーンスイッチング（ＩＰＳ）モード、垂直配向（ＶＡ）モード、電界制御複屈折(ＥＣＢ：Ｅｌｅｃｔｒｉｃａｌｌｙ  Ｃｏｎｔｒｏｌｌｅｄ  Ｂｉｒｅｆｒｉｎｇｅｎｃｅ)モード、ベンドネマチック（ＯＣＢ：Ｏｐｔｉｃａｌｌｙ  Ａｌｉｇｎｅｄ  Ｂｉｒｅｆｒｉｎｇｅｎｃｅ）モードおよびハイブリッド配向（ＨＡＮ：Ｈｙｂｒｉｄ  Ａｌｉｇｎｅｄ  Ｎｅｍａｔｉｃ）モードが挙げられる。なかでも、ＶＡモード、ＥＣＢモード、およびＯＣＢモードが好ましい。本発明に用いられる光学補償層と組み合わせることにより、コントラストと視野角特性のバランスに優れた液晶パネルが得られるからである。
【００１８】
図２は、ＶＡモードにおける液晶分子の配向状態を説明する概略断面図である。図２（ａ）に示すように、電圧無印加時には、液晶分子は基板４１、４１’面に垂直に配向する。このような垂直配向は、垂直配向膜（図示せず）を形成した基板間に負の誘電率異方性を有するネマティック液晶を配することにより実現され得る。このような状態で、偏光子１０を通過した直線偏光の光を一方の基板４１の面から液晶層４２に入射させると、当該入射光は垂直配向している液晶分子の長軸の方向に沿って進む。液晶分子の長軸方向には複屈折が生じないため入射光は偏光方位を変えずに進み、偏光子１０と直交する吸収軸を有する偏光子１０’で吸収される。これにより電圧無印加時において暗状態の表示が得られる（ノーマリブラックモード）。図２（ｂ）に示すように、電極間に電圧が印加されると、液晶分子の長軸が基板面に平行に配向する。この状態の液晶層４２に入射した直線偏光の光に対して液晶分子は複屈折性を示し、入射光の偏光状態は液晶分子の傾きに応じて変化する。所定の最大電圧印加時において液晶層を通過する光は、例えばその偏光方位が９０°回転させられた直線偏光となるので、偏光子１０’を透過して明状態の表示が得られる。再び電圧無印加状態にすると配向規制力により暗状態の表示に戻すことができる。また、印加電圧を変化させて液晶分子の傾きを制御して偏光子１０’からの透過光強度を変化させることにより階調表示が可能となる。
【００１９】
液晶セルの厚み方向の位相差Ｒｔｈｃは、好ましくは２４０〜４００ｎｍであり、さらに好ましくは２７０〜３７０ｎｍであり、特に好ましくは３００〜３４０ｎｍである。このような範囲内の厚み方向の位相差を有する液晶セルを使用することにより、後述の光学補償層と組み合わせると、コントラストと視野角特性のバランスに優れた液晶パネルが得られる。
【００２０】
Ｃ．第１の光学補償層
第１の光学補償層は、屈折率楕円体がｎｘ＞ｎｙ＞ｎｚの関係を有する。すなわち、第１の光学補償層は二軸性位相差層である。また、第１の光学補償層の面内位相差Ｒｅ１は、９０〜３００ｎｍである。
【００２１】
１つの実施形態において、第１の光学補償層は、λ／４板として機能し得る。この場合、第１の光学補償層の面内位相差Ｒｅ１は、好ましくは９０〜１８０ｎｍであり、より好ましくは１００〜１６０ｎｍ、さらに好ましくは１１０〜１５０ｎｍである。面内位相差値を上記の範囲とすることによって、液晶セルの光学補償が適切に行われるため、コントラストと視野角特性のバランスに優れ、斜め方向のコントラスト比の高い液晶パネルを得ることができる。
【００２２】
１つの実施形態において、第１の光学補償層の厚み方向の位相差Ｒｔｈ１は、好ましくは８０〜１９０ｎｍであり、より好ましくは８０〜１６５ｎｍであり、さらに好ましくは８０〜１６０ｎｍである。別の実施形態において、第１の光学補償層の厚み方向の位相差Ｒｔｈ１は、好ましくは１００〜３９０ｎｍ、より好ましくは１２０〜３７０ｎｍであり、さらに好ましくは１５０〜３５０ｎｍである。厚み方向の位相差値を上記の範囲とすることによって、液晶セルの光学補償が適切に行われるため、コントラストと視野角特性のバランスに優れ、斜め方向のコントラスト比の高い液晶パネルを得ることができる。
【００２３】
第１の光学補償層のＮｚ係数は、好ましくは１．０５を超え、より好ましくは１．１以上であり、さらに好ましくは１．１５以上である。また、好ましくは２．１５以下であり、より好ましくは１．９より小さく、さらに好ましくは１．８以下であり、特に好ましくは１．７５以下である。Ｎｚ係数が上記範囲内にある場合、視野角特性が向上され得る。なお、Ｎｚ係数は、以下の式：Ｎｚ＝（ｎｘ−ｎｚ）／（ｎｘ−ｎｙ）によって求められる。
【００２４】
第１の光学補償層は、任意の適切な材料で形成された層であり得る。具体的には、第１の光学補償層は、例えば、高分子フィルムまたは塗工膜であり得る。
【００２５】
１つの実施形態において、上記高分子フィルムは、ポリカーボネート系樹脂、ノルボルネン系樹脂、セルロース系樹脂、ポリビニルアルコール系樹脂、ポリスルホン系樹脂等の樹脂を任意の適切な成形加工法により成形したフィルムであり得る。これらの樹脂は、１種類のみを使用しても良いし、２種類以上を併用しても良い。なかでも、ポリカーボネート系樹脂またはノルボルネン系樹脂をソルベントキャスティング法、溶融押出法等により成形したフィルムが好ましく使用され得る。平滑性、光学均一性に優れた高分子フィルムを得ることができるからである。
【００２６】
上記ポリカーボネート系樹脂としては、好ましくは、芳香族ポリカーボネートが用いられる。芳香族ポリカーボネートは、代表的には、カーボネート前駆物質と芳香族２価フェノール化合物との反応によって得ることができる。カーボネート前駆物質の具体例としては、ホスゲン、２価フェノール類のビスクロロホーメート、ジフェニルカーボネート、ジ−ｐ−トリルカーボネート、フェニル−ｐ−トリルカーボネート、ジ−ｐ−クロロフェニルカーボネート、ジナフチルカーボネート等が挙げられる。これらの中でも、ホスゲン、ジフェニルカーボネートが好ましい。芳香族２価フェノール化合物の具体例としては、２，２−ビス（４−ヒドロキシフェニル）プロパン、２，２−ビス（４−ヒドロキシ−３，５−ジメチルフェニル）プロパン、ビス（４−ヒドロキシフェニル）メタン、１，１−ビス（４−ヒドロキシフェニル）エタン、２，２−ビス（４−ヒドロキシフェニル）ブタン、２，２−ビス（４−ヒドロキシ−３，５−ジメチルフェニル）ブタン、２，２−ビス（４−ヒドロキシ−３，５−ジプロピルフェニル）プロパン、１，１−ビス（４−ヒドロキシフェニル）シクロヘキサン、１，１−ビス（４−ヒドロキシフェニル）−３，３，５−トリメチルシクロヘキサン等が挙げられる。これらは単独で、または２種以上組み合わせて用いてもよい。好ましくは、２，２−ビス（４−ヒドロキシフェニル）プロパン、１，１−ビス（４−ヒドロキシフェニル）シクロヘキサン、１，１−ビス（４−ヒドロキシフェニル）−３，３，５−トリメチルシクロヘキサンが用いられる。特に、２，２−ビス（４−ヒドロキシフェニル）プロパンと１，１−ビス（４−ヒドロキシフェニル）−３，３，５−トリメチルシクロヘキサンとを共に使用することが好ましい。
【００２７】
上記ノルボルネン系樹脂は、ノルボルネン系モノマーを重合単位として重合される樹脂である。当該ノルボルネン系モノマーとしては、例えば、ノルボルネン、およびそのアルキルおよび／またはアルキリデン置換体、例えば、５−メチル−２−ノルボルネン、５−ジメチル−２−ノルボルネン、５−エチル−２−ノルボルネン、５−ブチル−２−ノルボルネン、５−エチリデン−２−ノルボルネン等、これらのハロゲン等の極性基置換体；ジシクロペンタジエン、２，３−ジヒドロジシクロペンタジエン等；ジメタノオクタヒドロナフタレン、そのアルキルおよび／またはアルキリデン置換体、およびハロゲン等の極性基置換体、例えば、６−メチル−１，４：５，８−ジメタノ−１，４，４ａ，５，６，７，８，８ａ−オクタヒドロナフタレン、６−エチル−１，４：５，８−ジメタノ−１，４，４ａ，５，６，７，８，８ａ−オクタヒドロナフタレン、６−エチリデン−１，４：５，８−ジメタノ−１，４，４ａ，５，６，７，８，８ａ−オクタヒドロナフタレン、６−クロロ−１，４：５，８−ジメタノ−１，４，４ａ，５，６，７，８，８ａ−オクタヒドロナフタレン、６−シアノ−１，４：５，８−ジメタノ−１，４，４ａ，５，６，７，８，８ａ−オクタヒドロナフタレン、６−ピリジル−１，４：５，８−ジメタノ−１，４，４ａ，５，６，７，８，８ａ−オクタヒドロナフタレン、６−メトキシカルボニル−１，４：５，８−ジメタノ−１，４，４ａ，５，６，７，８，８ａ−オクタヒドロナフタレン等；シクロペンタジエンの３〜４量体、例えば、４，９：５，８−ジメタノ−３ａ，４，４ａ，５，８，８ａ，９，９ａ−オクタヒドロ−１Ｈ−ベンゾインデン、４，１１：５，１０：６，９−トリメタノ−３ａ，４，４ａ，５，５ａ，６，９，９ａ，１０，１０ａ，１１，１１ａ−ドデカヒドロ−１Ｈ−シクロペンタアントラセン等が挙げられる。上記ノルボルネン系樹脂は、ノルボルネン系モノマーと他のモノマーとの共重合体であってもよい。
【００２８】
上記高分子フィルムは、任意の適切な添加剤をさらに含有し得る。上記添加剤としては、例えば、可塑剤、熱安定剤、光安定剤、滑剤、抗酸化剤、紫外線吸収剤、難燃剤、着色剤、帯電防止剤、相溶化剤、架橋剤、及び増粘剤等が挙げられる。上記添加剤の含有量は、好ましくは、上記樹脂１００重量部に対し、０を超え１０重量部以下である。
【００２９】
上記高分子フィルムとしては、任意の適切な市販品を用いてもよい。
【００３０】
１つの実施形態において、上記塗工膜は、ポリアミド系樹脂、ポリイミド系樹脂、ポリエステル系樹脂、ポリエーテルケトン系樹脂、ポリアミドイミド系樹脂、ポリエステルイミド系樹脂等の樹脂から形成され得る。これらの樹脂は、１種類のみを使用してもよいし、例えば、ポリアリールエーテルケトンとポリアミドとの混合物のように、異なる官能基を持つ２種以上の混合物として使用してもよい。なかでも、高透明性、高配向性、高延伸性であることから、ポリイミド系樹脂が好ましく使用され得る。
【００３１】
上記塗工膜を形成し得る樹脂の具体例としては、特開２００６−３１７４９５号公報に記載のものが挙げられる。
【００３２】
上記塗工膜は、任意の適切な添加剤をさらに含有し得る。該添加剤およびその含有量としては、上記高分子フィルムが含有し得る添加剤およびその含有量と同様である。
【００３３】
上記樹脂から塗工膜を形成する方法としては、該樹脂の溶液を任意の適切な基材フィルム上に塗工し、次いで、該溶液中の溶媒を除去する方法が挙げられる。このような方法の具体例としては、特開２００６−３１７４９５号公報に記載の方法が挙げられる。
【００３４】
代表的には、上記高分子フィルムまたは塗工膜を延伸処理することにより、上記のような光学特性（例えば、屈折率分布、面内位相差、厚み方向位相差、Ｎｚ係数）を有する第１の光学補償層が形成され得る。延伸条件は、高分子フィルムまたは塗工膜の形成材料、高分子フィルムまたは塗工膜の厚み、第１の光学補償層に所望される光学特性等に応じて適切に選択され得る。
【００３５】
例えば、上記高分子フィルムがノルボルネン系樹脂を含有する場合、延伸温度は好ましくは１３０〜１７０℃、より好ましくは１３５〜１６５℃である。延伸倍率は、例えば、１．１〜２．８倍、好ましくは１．２〜２．８倍、より好ましくは１．３〜２．５倍である。延伸方法としては、例えば、横一軸延伸（固定端二軸延伸）が挙げられる。第１の光学補償層が延伸された高分子フィルムである場合、第１の光学補償層の厚みは、代表的には２０〜８０μｍ、好ましくは３０〜７０μｍ、さらに好ましくは４０〜６０μｍである。
【００３６】
例えば、上記塗工膜がポリイミド系樹脂を含有する場合、代表的には、上記基材フィルムと該基材フィルム上に形成された塗工膜とを一体的に延伸または収縮させる方法が使用され得る。好ましい実施形態においては、所定の温度に加熱して延伸または収縮が行われる。加熱温度（延伸温度）は、例えば１３０〜１７０℃であり、延伸倍率は、例えば１．３〜２．５倍であり、好ましくは１．５〜２．０倍である。延伸方法としては、例えば、横一軸延伸（固定端二軸延伸）が挙げられる。第１の光学補償層が延伸された塗工膜である場合、第１の光学補償層の厚みは、代表的には０．１〜１０μｍ、好ましくは０．５〜８μｍ、さらに好ましくは１〜５μｍである。
【００３７】
図１を参照すると、第１の光学補償層２０は、第１の偏光子１０と液晶セル４０との間に配置される。第１の光学補償層を配置する方法としては、目的に応じて任意の適切な方法が採用され得る。代表的には、上記第１の光学補償層２０は、その液晶セル４０側に粘着剤層（図示せず）を設け、第１の光学補償層２０を液晶セルに貼り付けた後、その第１の偏光子１０側に粘着剤層（図示せず）を設け、第１の偏光子１０を貼り付ける。あるいは、第１の偏光子１０と第１の光学補償層２０とを貼り合わせて積層体を形成した後、当該積層体を液晶セルに貼り付けてもよい。
【００３８】
Ｄ．第２の光学補償層
第２の光学補償層は、屈折率楕円体がｎｘ＞ｎｙ＞ｎｚの関係を有し、面内位相差Ｒｅ２が９０〜３００ｎｍである。第２の光学補償層の光学特性、形成材料および形成方法等の詳細は、第１の光学補償層に関して上記Ｃ項で説明したとおりであるので省略する。好ましい実施形態において、第２の光学補償層の厚み方向の位相差Ｒｔｈ２は、８０〜１９０ｎｍであり、好ましくは８０〜１６５ｎｍであり、より好ましくは８０〜１６０ｎｍである。好ましくは、第２の光学補償層は、第１の光学補償層と同一の材料で形成され、かつ、第１の光学補償層と同一の厚みを有する。
【００３９】
図１を参照すると、第２の光学補償層３０は、第２の偏光子１０’と液晶セル４０との間に配置される。第２の光学補償層を配置する方法としては、第１の光学補償層を配置する方法と同様の方法が使用され得る。
【００４０】
Ｅ．偏光子
上記第１および第２の偏光子１０および１０’としては、目的に応じて任意の適切な偏光子が採用され得る。例えば、ポリビニルアルコール系フィルム、部分ホルマール化ポリビニルアルコール系フィルム、エチレン・酢酸ビニル共重合体系部分ケン化フィルム等の親水性高分子フィルムに、ヨウ素や二色性染料等の二色性物質を吸着させて一軸延伸したもの、ポリビニルアルコールの脱水処理物やポリ塩化ビニルの脱塩酸処理物等ポリエン系配向フィルム等が挙げられる。これらのなかでも、ポリビニルアルコール系フィルムにヨウ素などの二色性物質を吸着させて一軸延伸した偏光子が、偏光二色比が高く特に好ましい。これら偏光子の厚さは特に制限されないが、一般的に、１〜８０μｍ程度である。第１および第２の偏光子１０および１０’は、互いに同一であってもよく、異なっていてもよい。
【００４１】
ポリビニルアルコール系フィルムにヨウ素を吸着させて一軸延伸した偏光子は、例えば、ポリビニルアルコールをヨウ素の水溶液に浸漬することによって染色し、元長の３〜７倍に延伸することで作製することができる。必要に応じてホウ酸や硫酸亜鉛、塩化亜鉛等を含んでいても良いし、ヨウ化カリウムなどの水溶液に浸漬することもできる。さらに必要に応じて染色の前にポリビニルアルコール系フィルムを水に浸漬して水洗しても良い。
【００４２】
ポリビニルアルコール系フィルムを水洗することでポリビニルアルコール系フィルム表面の汚れやブロッキング防止剤を洗浄することができるだけでなく、ポリビニルアルコール系フィルムを膨潤させることで染色のムラなどの不均一を防止する効果もある。延伸はヨウ素で染色した後に行っても良いし、染色しながら延伸しても良いし、また延伸してからヨウ素で染色しても良い。ホウ酸やヨウ化カリウムなどの水溶液中や水浴中でも延伸することができる。
【００４３】
Ｆ．保護フィルム
上記保護フィルムとしては、偏光板の保護フィルムとして使用できる任意の適切なフィルムが採用され得る。このようなフィルムの主成分となる材料の具体例としては、トリアセチルセルロース（ＴＡＣ）等のセルロース系樹脂や、ポリエステル系、ポリビニルアルコール系、ポリカーボネート系、ポリアミド系、ポリイミド系、ポリエーテルスルホン系、ポリスルホン系、ポリスチレン系、ポリノルボルネン系、ポリオレフィン系、アクリル系、アセテート系等の透明樹脂等が挙げられる。また、アクリル系、ウレタン系、アクリルウレタン系、エポキシ系、シリコーン系等の熱硬化型樹脂または紫外線硬化型樹脂等も挙げられる。この他にも、例えば、シロキサン系ポリマー等のガラス質系ポリマーも挙げられる。また、特開２００１−３４３５２９号公報（ＷＯ０１／３７００７）に記載のポリマーフィルムも使用できる。このフィルムの材料としては、例えば、側鎖に置換または非置換のイミド基を有する熱可塑性樹脂と、側鎖に置換または非置換のフェニル基ならびにニトリル基を有する熱可塑性樹脂を含有する樹脂組成物が使用でき、例えば、イソブテンとＮ−メチルマレイミドからなる交互共重合体と、アクリロニトリル・スチレン共重合体とを有する樹脂組成物が挙げられる。上記ポリマーフィルムは、例えば、前記樹脂組成物の押出成形物であり得る。ＴＡＣ、ポリイミド系樹脂、ポリビニルアルコール系樹脂、ガラス質系ポリマーが好ましく、ＴＡＣがさらに好ましい。
【００４４】
上記保護フィルムは、透明で、色付きが無いことが好ましい。また、偏光子と光学補償層との間に設けられる保護フィルムは、実質的に光学的に等方性を有することが好ましい。１つの実施形態においては、偏光子と光学補償層との間に設けられる保護フィルムの面内位相差は０〜１０ｎｍであり、厚み方向位相差は０〜１０ｎｍである。
【００４５】
上記保護フィルムの厚みとしては、任意の適切な厚みが採用され得る。具体的には、保護フィルムの厚みは、好ましくは５ｍｍ以下であり、さらに好ましくは１ｍｍ以下であり、特に好ましくは１〜５００μｍであり、最も好ましくは５〜１５０μｍである。
【００４６】
偏光子１０および１０’の外側（光学補償層と反対側）に設けられる保護フィルムには、必要に応じて、ハードコート処理、反射防止処理、スティッキング防止処理、アンチグレア処理等が施され得る。
【００４７】
Ｇ．粘着剤層
粘着剤層を形成する粘着剤としては、任意の適切な粘着剤が採用され得る。具体例としては、溶剤型粘着剤、非水系エマルジョン型粘着剤、水系粘着剤、ホットメルト粘着剤等が挙げられる。これらの中でも、アクリル系ポリマーをベースポリマーとする溶剤型粘着剤が好ましく用いられる。
【００４８】
上記粘着剤層の厚みは、使用目的や接着力等に応じて適宜設定され得る。具体的には、粘着剤層の厚みは、好ましくは１μｍ〜１００μｍ、より好ましくは５μｍ〜５０μｍ、さらに好ましくは１０μｍ〜３０μｍである。
【００４９】
Ｈ．接着剤層
接着剤層を形成する接着剤としては、代表的には、硬化型接着剤が挙げられる。硬化型接着剤の代表例としては、紫外線硬化型等の光硬化型接着剤、湿気硬化型接着剤、熱硬化型接着剤が挙げられる。
【００５０】
各層間への接着剤の塗工量は、目的に応じて適宜設定され得る。例えば、塗工量は、各層の主面に対して面積（ｃｍ２）あたり、好ましくは０．３〜３ｍｌ、より好ましくは０．５〜２ｍｌ、さらに好ましくは１〜２ｍｌである。
【００５１】
塗工後、必要に応じて、接着剤に含まれる溶媒は、自然乾燥や加熱乾燥によって揮発させられる。このようにして得られる接着剤層の厚みは、好ましくは０．１〜２０μｍ、より好ましくは０．５〜１５μｍ、さらに好ましくは１〜１０μｍである。
【００５２】
上記粘着剤または接着剤は、被着体（光学素子）の種類に応じて適切に選択され得る。
【００５３】
Ｉ．液晶パネルのその他の光学素子
本発明の液晶パネルは、さらに他の光学素子を備えていてもよい。このような他の光学素子としては、目的や液晶パネルの種類に応じて任意の適切な光学素子が採用され得る。具体例としては、液晶フィルム、光散乱フィルム、回折フィルム、さらに別の光学補償層（位相差フィルム）等が挙げられる。
【００５４】
本発明の液晶パネルにおける各光学素子は、例えば、サリチル酸エステル系化合物、ベンゾフェノン系化合物、ベンゾトリアゾール系化合物、シアノアクリレート系化合物、ニッケル錯塩系化合物等の紫外線吸収剤による処理等によって、紫外線吸収能を付与したものであってもよい。
【００５５】
Ｊ．液晶表示装置
上記のように、本発明の液晶パネルは、透過型、反射型または半透過型のいずれの液晶表示装置にも好適に適用され得る。例えば、透過型液晶表示装置の場合には、本発明の液晶パネルの裏側（視認側の反対側）に、輝度向上フィルム、プリズムシート、導光板およびバックライト等が設けられる。本発明の液晶パネルを含む液晶表示装置としては、パーソナルコンピューター、液晶テレビ、携帯電話、携帯情報端末（ＰＤＡ）等が挙げられる。
【００５６】
以下、実施例によって本発明をさらに具体的に説明するが、本発明はこれら実施例によって限定されるものではない。実施例における各特性の測定方法は以下の通りである。
【００５７】
（１）厚みの測定
実施例および比較例の光学補償層付偏光板の厚みを、（株）尾崎製作所製ダイヤルゲージを用いて測定した。
（２）コントラストの測定
実際に作製して測定した各光学補償層の光学特性パラメーターを用いて、各実施例および比較例の液晶パネルについてコンピューターシミュレーションを行った。シミュレーションには、シンテック社製、液晶表示器用シミュレーター「ＬＣＤ  ＭＡＳＴＥＲ」を用いた。
（３）面内位相差および厚み方向の位相差の測定
平行ニコル回転法を原理とする位相差計〔王子計測機器（株）製  製品名「ＫＯＢＲＡ２１−ＡＤＨ」〕を用いて、２３℃における波長５９０ｎｍの値を測定した。
【００５８】
［実施例１］
（液晶セル）
ソニー（株）製  商品名：ＰＳＰ（プレーステーションポータブル）に搭載されているＶＡモードの液晶セルを用いた。この液晶セルの厚み方向の位相差Ｒｔｈｃは３２０ｎｍであった。
【００５９】
（偏光板の作製）
市販のポリビニールアルコールフィルム（（株）クラレ製）を、ヨウ素を含む水溶液中で染色した後、ホウ酸を含む水溶液中で速比の異なるロール間にて６倍に一軸延伸して偏光子を得た。この偏光子の両面に保護フィルムとしてトリアセチルセルロースフィルム（厚み：４０μｍ、コニカミノルタ（株）製、商品名：ＫＣ４ＵＹＷ）をポリビニルアルコール系接着剤（厚み：０．１μｍ）で貼り付けることにより、偏光板を得た。当該保護フィルムの面内位相差Ｒｅ（５５０）は０．９ｎｍであった。Ｒｅ（５５０）は、２３℃における波長５５０ｎｍの光で測定したとき値を示す。
【００６０】
（第１の光学補償層の作製）
長尺のノルボルネン系樹脂フィルム（日本ゼオン社製、商品名：Ｚｅｏｎｏｒ、厚み：６０μｍ：光弾性係数３．１×１０−１２ｍ２／Ｎ）を１５０℃で１．８５倍に固定端二軸延伸することによって長尺状のフィルムを作製した。得られたフィルムを上記液晶セルに対応するサイズに打ち抜いて第１の光学補償層とした。なお、得られたフィルムは屈折率楕円体がｎｘ＞ｎｙ＞ｎｚの関係を有し、その面内位相差Ｒｅ１は１４０ｎｍであり、厚み方向位相差Ｒｔｈ１は８４ｎｍであり、Ｎｚ係数は１．１であった。
【００６１】
（第２の光学補償層の作製）
第１の光学補償層と同様にして第２の光学補償層（Ｒｅ２：１４０ｎｍ、Ｒｔｈ２：８４ｎｍ、Ｎｚ係数：１．１）を得た。
【００６２】
（液晶パネルの作製）
上記のようにして得た偏光板と第２の光学補償層とを、アクリル系粘着剤（厚み：１２μｍ）を介して積層することにより、積層フィルムＡを作製した。ここで、第２の光学補償層の遅相軸が偏光板の偏光子の吸収軸に対して４５°となるように積層した。
【００６３】
上記のようにして得た偏光板と第１の光学補償層とを、アクリル系粘着剤（厚み：１２μｍ）を介して積層することにより、積層フィルムＢを作製した。ここで、第１の光学補償層の遅相軸が偏光板の偏光子の吸収軸に対して４５°となるように積層した。
【００６４】
上記ＰＳＰから取り外した液晶セルの視認側に上記積層フィルムＡをアクリル系粘着剤（厚み：２０μｍ）を介して貼り付けた。その際、第２の光学補償層が液晶セル側に配置されるようにした。次に、液晶セルのバックライト側には、上記積層フィルムＢをアクリル系粘着剤（厚み：２０μｍ）を介して貼り付けた。その際、第１の光学補償層が液晶セル側に配置されるようにした。また、積層フィルムＡの偏光子の吸収軸と積層フィルムＢの偏光子の吸収軸とが互いに実質的に直交するように積層した。具体的には、バックライト側の偏光子の吸収軸を基準（０°）にして反時計回りに第１の光学補償層の遅相軸が４５°、第２の光学補償層の遅相軸が１３５°、視認側の偏光子の吸収軸が９０°に配置されるように積層した。このようにして液晶パネルを得た。
【００６５】
得られた液晶パネルを用いた液晶表示装置のコントラストの視野角依存性についてコンピュータシミュレーションを行った。その結果を図３に示す。なお、当該液晶パネルにおける全ての光学補償層の厚み方向位相差の合計ΣＲｔｈ１〜２と、液晶セルの厚み方向の位相差Ｒｔｈｃとの差は、−１５２ｎｍであった。
【００６６】
［実施例２］
第１および２の光学補償層を作製する際に、フィルムの延伸倍率を１．７５倍にしたこと以外は、実施例１と同様にして液晶パネルを作製した。第１および２の光学補償層は屈折率楕円体がｎｘ＞ｎｙ＞ｎｚの関係を有し、その面内位相差Ｒｅは１４０ｎｍであり、厚み方向位相差Ｒｔｈは９１ｎｍであり、Ｎｚ係数は１．１５であった。
【００６７】
得られた液晶パネルを用いた液晶表示装置のコントラストの視野角依存性についてコンピュータシミュレーションを行った。その結果を図４に示す。なお、当該液晶パネルにおける全ての光学補償層の厚み方向位相差の合計ΣＲｔｈ１〜２と、液晶セルの厚み方向の位相差Ｒｔｈｃとの差は、−１３８ｎｍであった。
【００６８】
［実施例３］
第１および２の光学補償層を作製する際に、フィルムの延伸倍率を１．５倍にしたこと以外は、実施例１と同様にして液晶パネルを作製した。第１および２の光学補償層は屈折率楕円体がｎｘ＞ｎｙ＞ｎｚの関係を有し、その面内位相差Ｒｅは１４０ｎｍであり、厚み方向位相差Ｒｔｈは１１２ｎｍであり、Ｎｚ係数は１．３であった。
【００６９】
得られた液晶パネルを用いた液晶表示装置のコントラストの視野角依存性についてコンピュータシミュレーションを行った。その結果を図５に示す。なお、当該液晶パネルにおける全ての光学補償層の厚み方向位相差の合計ΣＲｔｈ１〜２と、液晶セルの厚み方向の位相差Ｒｔｈｃとの差は、−９６ｎｍであった。
【００７０】
［実施例４］
第１および２の光学補償層を作製する際に、フィルムの延伸倍率を１．３倍にしたこと以外は、実施例１と同様にして液晶パネルを作製した。第１および２の光学補償層は屈折率楕円体がｎｘ＞ｎｙ＞ｎｚの関係を有し、その面内位相差Ｒｅは１４０ｎｍであり、厚み方向位相差Ｒｔｈは１４０ｎｍであり、Ｎｚ係数は１．５であった。
【００７１】
得られた液晶パネルを用いた液晶表示装置のコントラストの視野角依存性についてコンピュータシミュレーションを行った。その結果を図６に示す。なお、当該液晶パネルにおける全ての光学補償層の厚み方向位相差の合計ΣＲｔｈ１〜２と、液晶セルの厚み方向の位相差Ｒｔｈｃとの差は、−４０ｎｍであった。
【００７２】
［実施例５］
第１および２の光学補償層を作製する際に、フィルムの延伸倍率を１．１５倍にしたこと以外は、実施例１と同様にして液晶パネルを作製した。第１および２の光学補償層は屈折率楕円体がｎｘ＞ｎｙ＞ｎｚの関係を有し、その面内位相差Ｒｅは１４０ｎｍであり、厚み方向位相差Ｒｔｈは１８２ｎｍであり、Ｎｚ係数は１．８であった。
【００７３】
得られた液晶パネルを用いた液晶表示装置のコントラストの視野角依存性についてコンピュータシミュレーションを行った。その結果を図７に示す。なお、当該液晶パネルにおける全ての光学補償層の厚み方向位相差の合計ΣＲｔｈ１〜２と、液晶セルの厚み方向の位相差Ｒｔｈｃとの差は、４４ｎｍであった。
【００７４】
［比較例１］
第１および２の光学補償層を作製する際に、フィルムの延伸倍率を２倍にしたこと以外は、実施例１と同様にして液晶パネルを作製した。第１および２の光学補償層は屈折率楕円体がｎｘ＞ｎｙ＞ｎｚの関係を有し、その面内位相差Ｒｅは１４０ｎｍであり、厚み方向位相差Ｒｔｈは７７ｎｍであり、Ｎｚ係数は１．０５であった。
【００７５】
得られた液晶パネルを用いた液晶表示装置のコントラストの視野角依存性についてコンピュータシミュレーションを行った。その結果を図８に示す。なお、当該液晶パネルにおける全ての光学補償層の厚み方向位相差の合計ΣＲｔｈ１〜２と、液晶セルの厚み方向の位相差Ｒｔｈｃとの差は、−１６６ｎｍであった。
【００７６】
［比較例２］
第１および２の光学補償層を作製する際に、フィルムの延伸倍率を１．０５倍にしたこと以外は、実施例１と同様にして液晶パネルを作製した。第１および２の光学補償層は屈折率楕円体がｎｘ＞ｎｙ＞ｎｚの関係を有し、その面内位相差Ｒｅは１４０ｎｍであり、厚み方向位相差Ｒｔｈは１９６ｎｍであり、Ｎｚ係数は１．９であった。
【００７７】
得られた液晶パネルを用いた液晶表示装置のコントラストの視野角依存性についてコンピュータシミュレーションを行った。その結果を図９に示す。なお、当該液晶パネルにおける全ての光学補償層の厚み方向位相差の合計ΣＲｔｈ１〜２と、液晶セルの厚み方向の位相差Ｒｔｈｃとの差は、７２ｎｍであった。
【００７８】
［比較例３］
第１および２の光学補償層を作製する際に、フィルムの延伸倍率を１．０２倍にしたこと以外は、実施例１と同様にして液晶パネルを作製した。第１および２の光学補償層は屈折率楕円体がｎｘ＞ｎｙ＞ｎｚの関係を有し、その面内位相差Ｒｅは１４０ｎｍであり、厚み方向位相差Ｒｔｈは２１０ｎｍであり、Ｎｚ係数は２．０であった。
【００７９】
得られた液晶パネルを用いた液晶表示装置のコントラストの視野角依存性についてコンピュータシミュレーションを行った。その結果を図１０に示す。なお、当該液晶パネルにおける全ての光学補償層の厚み方向位相差の合計ΣＲｔｈ１〜２と、液晶セルの厚み方向の位相差Ｒｔｈｃとの差は、１００ｎｍであった。
【００８０】
上記図３〜１０はコントラスト等高線図である。図３〜６および８〜１０中の等高線は中心から順に、１００、５０、３０、２０、１０であり、図７中の等高線は、中心から順に５０、４０、３０、２０、１０である。図３〜１０に示されるとおり、液晶パネルにおける全ての光学補償層の厚み方向位相差の合計ΣＲｔｈ１〜ｎと液晶セルの厚み方向の位相差Ｒｔｈｃとの差が所定の範囲にある場合、得られる液晶パネルは、コントラストと視野角特性のバランスが顕著に優れたものである。
【産業上の利用可能性】
【００８１】
本発明の液晶パネルおよび液晶表示装置は、パーソナルコンピューター、液晶テレビ、携帯電話、携帯情報端末（ＰＤＡ）等に好適に適用され得る。
【図面の簡単な説明】
【００８２】
【図１】本発明の好ましい実施形態による液晶パネルの概略断面図である。
【図２】ＶＡモードの液晶セルにおける液晶層の液晶分子の配向状態を説明する概略断面図である。
【図３】実施例１で作製した液晶パネルのコントラストの視野角依存性についてのコンピューターシミュレーションの結果である。
【図４】実施例２で作製した液晶パネルのコントラストの視野角依存性についてのコンピューターシミュレーションの結果である。
【図５】実施例３で作製した液晶パネルのコントラストの視野角依存性についてのコンピューターシミュレーションの結果である。
【図６】実施例４で作製した液晶パネルのコントラストの視野角依存性についてのコンピューターシミュレーションの結果である。
【図７】実施例５で作製した液晶パネルのコントラストの視野角依存性についてのコンピューターシミュレーションの結果である。
【図８】比較例１で作製した液晶パネルのコントラストの視野角依存性についてのコンピューターシミュレーションの結果である。
【図９】比較例２で作製した液晶パネルのコントラストの視野角依存性についてのコンピューターシミュレーションの結果である。
【図１０】比較例３で作製した液晶パネルのコントラストの視野角依存性についてのコンピューターシミュレーションの結果である。
【符号の説明】
【００８３】
１００        液晶パネル
１０          第１の偏光子
２０          第１の光学補償層
３０          第２の光学補償層
４０          液晶セル
１０’        第２の偏光子
４１、４１’  基板
４２          液晶層
【図１】
2008181082.tif 000003
【図２】
2008181082.tif 000004
【図３】
2008181082.tif 000005
【図４】
2008181082.tif 000006
【図５】
2008181082.tif 000007
【図６】
2008181082.tif 000008
【図７】
2008181082.tif 000009
【図８】
2008181082.tif 000010
【図９】
2008181082.tif 000011
【図１０】
2008181082.tif 000012